Brevet FR2469442A1 — publié le 19810522

La présente invention concerne un procédé d'absorption d'huile par aspiration conjointement avec des techniques de lutte contre l'huile. La demande de brevet FR NO 80 02826 concerne un procédé de fabrication d'un béton aéré léger et durci par la vapeur possédant des propriétés hydrophobes, ce procédé consistant à former une suspension aqueuse expansible et solidifiable à partir d'un ou plusieurs liants hydrauliques et d'une ou plusieurs matières contenant de la silice, à couler cette suspension dans un moule, à permettre à la suspension coulée de subir une expansion et à se solidifier dans le moule et, facultativement après le découpage du corps solidifié en des morceaux appropriés plus petits, à faire durcir à la vapeur le béton léger aéré.Ce procédé est caractérisé en ce que, avant de couler la suspension dans le moule, on mélange cette suspension avec une huile de diméthyl-siloxane en une quantité de 0,05 à 0,30 *, calculée par rapport au poids sec de la suspension aqueuse. Selon un mode de mise en oeuvre de ce procédé connu, on ajoute l'huile de diméthyl-siloxane sous forme d'une émulsion dans l'eau. Par ce procédé connu, on peut obtenir un béton léger aéré possédant des propriétés remarquablement améliorées en ce qui concerne son aptitude à repousser l'eau et ce béton conserve une résistance mécanique au moins aussi bonne que précédemment et fréquemment même améliorée. Les propriétés hydrophobes du béton léger sont apparentes dans toute la masse de celui-ci. Selon la présente invention, on a maintenant constaté que les granules d'un béton léger aéré et durci à la vapeur, qu'on obtient conformément au procédé connu décrit plus haut, conviennent beaucoup mieux comme agent de lutte contre l'huile que ne le sont toutes les matières connues à base d'hydrosilicates. En raison de leur caractère hydrophobe, les granules acquièrent une meilleure aptitude à absorber l'huile ou à adhérer à huile; en outre ces granules sont mouillée à un moindre degré par l'eau.De ce fait, quand on lutte contre l'huile dispersée à la surface de l'eau, par exemple des nappes huile, les granules sont capables de flotter sur leau pendant une période d'une durée suffisante pour permettre l'ab- sorption efficace de l'huile avant que les granules ne plongent jusqu'au fond de l'eau. Une particularité très importante est que le caractère hydrophobe des granules de béton existe dans toute la masse de la matière. Il est donc inutile de soumettre la matière à d'autres traitements de nature à la rendre hydrophobe en vue d'obtenir une fraction appropriée d'une telle matière. On a également constaté que les propriétés précitées qui rendent le béton léger aéré capable de lutter contre l'huile sont obtenues dans un béton aéré léger d'un mélange brut qui renferme d'autres huiles siliconiques. En se fondant sur les constatations ci-dessus, la présente invention concerne un procédé d'absorption d'huile par aspiration dans le cadre d'une lutte contre 11huile, procédé selon lequel on met l'huile en contact avec des granules de béton léger aéré, durci par la vapeur et hydrophobe en vue d'absorption de ladite huilé. Ce procédé est caractérisé en ce que le béton léger aéré durci à la vapeur et hydrophobe se présente comme un produit provenant d'un mélange coulé de matières premières dans lequel une ou plusieurs huiles siliconiques sont dispersées avant de couler le mélange. L'invention est destinée plus particulièrement mais non exclusivement à lutter contre l'huile malencontreusement dispersée sur la surface d'une masse d#eau, par exemple une nappe d'huile déversée lorsqu'un pétrolier vient s'échouer. On met en contact avec cette huile les granules de béton léger aéré et hydrophobe, l'huile étant absorbée par les granules et lesdits granules finissent par plonger après un certain laps de temps jusqu'au fond de l'eau, ou bien ils peuvent être recueillis par un dispositif convenable pendant qu'ils flottent encore et que l'huile adhère à ces granules. On peut également utiliser l'invention pour enlever l'huile accidentellement renversée sur un plancher dans un atelier ou encore sur une route dans le cas dun accident de circulation impliquant un véhicule transportant une huile.Une autre application possible de l'invention est d'incorporer dans un filtre de lutte contre l'huile une couche d'un béton aéré léger durci à la vapeur et hydrophobe, couche à travers laquelle on peut faire passer l'eau contaminée par l'huile, si bien que l'huile est absorbée par les granules de béton présents dans le filtre. L'huile siliconique est un produit liquide à base de polymères de formule dans laquelle R représente le radical méthyle, éthyle ou phényle. Selon l'invention, R est le plus avantageusement le radical méthyle. Ainsi les huiles siliconiques utilisées sont normalement les huiles de diméthyl-siloxane. On trouve dans le commerce des huiles de ce genre ayant des viscosités très variables, à savoir entre 0,65 et 100,00 centistokes, et ces huiles fournissent un béton aéré léger durci par la vapeur possédant une propriété hydrophobe ce qui permet d'employer ce béton comme agent de lutte contre l'huile. Selon un mode de réalisation approprié de linven- tion, on peut ajouter 0,05 à 5 % en poids d'huile siliconique (par rapport au poids du mélange sec) au mélange des matières premières à partir duquel on fabrique le béton aéré léger durci à la vapeur, avant de couler ledit mélange. Selon un autre mode de mise en oeuvre de linven- tion, l'agent de lutte contre l'huile peut être un mélange granulaire comprenant une fraction de granules relativement gros, à savoir de 1 à 50 mm et une fraction de granules plus petits à savoir de 0,001 à 1 mm. L'invention concerne encore un agent de lutte contre l'huile comprenant un mélange granulaire d'un béton léger- aéré durci à la vapeur et hydrophobe avec une huile siliconique, mélange dans lequel ladite huile est dispersée de façon uniforme à trave#rs la masse de chaque granule. Le terme produit granulaire" désigne un produit qu'on obtient en broyant ou pulvérisant des fragments plus gros ou en désintégrant ces fragments par une tech- nique différente quelconque. L'invention concerne aussi d'autres modes de réalisation de l'agent de lutte contre les huiles d'un type analogue à celui décrit ci-dessus à propos du procédé. l'exemple suivant sert à illustrer l'invention sans aucunement en limiter la portée EXEMPLE On fabrique un agent efficace de lutte contre les huiles en broyant des granules d'un béton léger aéré durci à la vapeur et possédant des propriétés hydrophobes dans toute sa masse. La grosseur moyenne des particules est d'environ 2 mm. Le béton aéré léger, durci à la vapeur et hydrophobe comprend les ingrédients suivants et il est fabriqué de la façon décrite ci-après Sable : 50 kg Ciment Portland : 28 kg Chaux : 12 kg Déchets raclés : 8 kg Poudre d'aluminium + régulateurs : 2 kg On ajoute 55 litres d'eau à ce mélange qui pèse 100 kg. On utilise la suspension résultante comme masse pour la coulée. Le sable contient du quartz ayant une teneur en silice de 70 à 80 %. La chaux utilisée est une chaux vive finement broyée ayant une teneur en CaO de 88 à 92 %. Le ciment est un ciment Portland d'un type courant. La poudre d'aluminium est un produit finement floculant dont la teneur en aluminium libre peut atteindre 90 à 95 0% Cette poudre est thermiquement dégraissée. Le procédé de fabrication est comme suit : on broie le sable au quartz à l'état humide dans un-broyeur à boulets pour former une boue coulant assez facilement et possédant une grande liberté de mouvement. On mélange intimement cette boue de sable avec des quantités dosées avec précision de ciment, de chaux, de déchets raclés et d'eau supplémentaire pour former une masse ayant une consistance convenable. On ajoute 0,22 6jo d'une huile de diméthyl-siloxane ayant une viscosité de 1000 cs, cette proportion étant calculée par rapport au poids du mélange sec de départ, cette addition se faisant avant la coulée. Après le durcissement à la vapeur de la suspension dans un autoclave pendant 12 heures sous une pression de 10 bars, on obtient un produit ayant les propriétés suivantes Résistance à la compression, kp/cm : 43,8 Masse volumique, kg/m3 : 470 Retrait 0% : 0,23 Absorption d'eau ($/m3) Après 24 heures : 1,4 après 48 heures : 1,9 après 72 heures : 2,3 REVENDICATIONS 1 - Procédé d'enlèvement d'huile d'une surface contaminée par huile, caractérisé en ce qu'on met cette huile en contact avec des granules d'un béton léger aéré, durci à la vapeur et hydrophobe pour absorber cette huile, ledit béton ayant la forme d'un produit qu'on obtient en coulant un mélange de matières premières dans lequel une ou plusieurs huiles siliconiques sont dispersées avant de couler ledit mélange. 2 2 - Procédé selon la revendication 1, caractérisé en ce que l'huile siliconique est une huile de diméthylsiloxane. 3 - Procédé seîonrum des rsendications 1 et 2, caractérisé en ce qu'on ajoute au mélange de matières premières une proportion de 0,05 à 5 % d'huile siliconique par rapport au poids sec du mélange. 4 - Procédé selon l'une des revendications 1 à 3, caractérisé en ce que les granules de béton léger aéré durci à la vapeur comprennent une fraction granulaire relativement importante d'environ 1 à 50 mm et une fraction plus fine de 0,001 à 1 mm. 5 - Agent de lutte contre les huiles, caractérisé en ce qu'il comprend un mélange granulaire d'un béton léger aéré durci à la vapeur et d'une huile siliconique, cette huile étant en dispersion uniforme dans toute la masse de chaque granule. 6 - Agent selon la revendication 5, caractérisé en ce que l'huile siliconique est une huile de diméthylsiloxane. 7 7 - Agent selon l'une des revendications 5 et 6, caractérisé en ce que la teneur en huile siliconique est de 0,005 à 5 /o, par rapport au poids des granules.